(57)【要約】      （修正有）【課題】製袋加工、成形加工等の後加工を施しても所期のガスバリア性が確保でき、しかも内容物を包装した時にその内容物が透視可能な透明性を有し、且つ内容物の検知に際しては金属探知器が使用でき、しかも屈曲耐性に優れ、さらには高温高湿下でも高いガスバリア性を保持し続ける、ガスバリア透明積層体の提供。【解決手段】透明プラスチック材料からなる基材の少なくとも片面に、厚さ５〜３００ｎｍの無機酸化物からなる蒸着薄膜層を設け、さらにその上に、重合しうるモノマー、オリゴマー、或いはそれらの混合物のいずれかからなり、その膜厚が０．０２〜２０μｍの真空蒸着硬化被膜層を積層して設ける。【選択図】図１
2005178010.tif 000002
【特許請求の範囲】
【請求項１】
透明プラスチック材料からなる基材の少なくとも片面に、膜厚が５〜３００ｎｍの無機酸化物からなる蒸着薄膜層が設けられ、さらにその上に、重合しうるモノマー、オリゴマー、或いはそれらの混合物のいずれかからなり、その膜厚が０．０２〜２０μｍの真空蒸着硬化被膜層が少なくとも設けられていることを特徴とするガスバリア透明積層体。
【請求項２】
前記無機酸化物が、酸化アルミニウム、酸化珪素、酸化マグネシウム、或いはそれらの混合物のいずれかであることを特徴とする請求項１に記載のガスバリア透明積層体。
【請求項３】
前記重合しうるモノマーおよびオリゴマーが、アクリレート基、メタクリレート基もしくはビニル基、などの重合部分を持つことを特徴とする請求項１または２に記載のガスバリア透明積層体。
【請求項４】
前記真空蒸着硬化被膜層は、電子線または紫外線の照射により硬化されたものであることを特徴とする請求項１乃至３のいずれかに記載のガスバリア透明積層体。
【請求項５】
前記基材と蒸着薄膜層、及び／または蒸着薄膜層と真空蒸着硬化被膜層の間に、プラズマ処理層が設けられていることを特徴とする請求項１乃至４のいずれかに記載のガスバリア透明積層体。
【請求項６】
前記プラズマ処理層が、プラズマガスとして窒素、アルゴンなどの不活性ガス、酸素、二酸化炭素などの反応性ガス、またはこれらの混合物を使用したプラズマ処理により設けられたものであることを特徴とする請求項５に記載のガスバリア透明積層体。
【発明の詳細な説明】
【技術分野】
【０００１】
本発明は、食品や非食品及び医薬品等の包装分野で用いられる包装用の積層体、または電子機器関連部材などに用いられる積層体に関するもので、特に高度なガスバリア性が必要とされる包装分野における包装材料、または電子機器関連部材などに好適に用いられるガスバリア透明積層体に関するものである。
【背景技術】
【０００２】
食品や非食品及び医薬品等の包装に用いられる包装材料は、内容物の変質を抑制してそれらの機能や性質を保持するために、包装材料を透過する酸素、水蒸気、その他内容物を変質させる気体による影響を防止する必要があり、これらの気体（ガス）を遮断するガスバリア性を備えることが求められている。そこで従来は、高分子の中では比較的にガスバリア性に優れる塩化ビニリデン樹脂のフィルムまたはそれらをコーティングしたフィルム等が包装材料としてよく用いられてきた。しかし、それらは温度、湿度などの変化に伴ってガスバリア性が大きく変動し、高度なガスバリア性が要求される包装には対応できないなどの欠点を有し問題があった。そこで高度なガスバリア性が要求される場合においては、アルミニウム等の金属からなる金属箔等をガスバリア層として用いた包装材料を使用せざるを得なかった。
【０００３】
ところが、アルミニウム等の金属からなる金属箔等をガスバリア層として用いた包装材料は、温度や湿度に影響を受けない高度なガスバリア性を持つが、包装材料を透視して内容物を確認することができない、使用後の廃棄の際は不燃物として処理しなければならない、検査の際に金属探知器が使用できないなど多くの欠点を有し問題があった。
【０００４】
そこで、これらの欠点を克服した包装材料として、例えば特許文献１や、特許文献２に記載されているような、酸化珪素、酸化アルミニウム、酸化マグネシウム等の無機酸化物からなる薄膜を高分子フィルム上に、真空蒸着法やスパッタリング法等の薄膜形成手段により形成してなる蒸着フィルムが開発されている。これらの蒸着フィルムは透明性及び酸素、水蒸気等に対するガス遮断性を有していることが知られ、金属箔等では得ることのできない透明性とガスバリア性の両者を有する包装材料として好適とされている。
【０００５】
しかしながら、上述したように包装材料に適する蒸着フィルムであっても、これが単体で包装容器または包装材を構成することはほとんどなく、一般的には、蒸着後の後加工として蒸着フィルム表面に文字・絵柄等を印刷したり、他のフィルム等との貼り合わせを行ったり、さらには包装容器等の形状に成形したりと、さまざまな後工程を経て包装容器や包装材が作製されている。従って、包装材としては包装袋等の包装体にすべく様々な後加工が施されたとしても初期のガス遮断性を保持し続ける必要がある。
【０００６】
因みに、上述した蒸着フィルムをシーラントフィルムと貼り合わせて製袋後、得られた袋における酸素透過率や水蒸気透過率等のガスバリア性を測定してみたところ、製袋加工によりバリア性の劣化が認められ、製袋前の蒸着フィルムが有する金属箔並のガスバリア性を製袋された包装袋においては達成することができなかった。
【０００７】
すなわち、高度なガスバリア性が要求される包装用材料としては、内容物を直接透視することが可能なだけの透明性と優れたバリア性を有するのみならず、包装体作製に対応して施される後加工後においても内容物に対して影響を与える気体等を遮断する金属箔並みの高ガスバリア性を維持し続ける後加工耐性を有する必要がある。
【０００８】
このような課題を解決する技術として、無機化合物からなる蒸着薄膜層を第1層とし、水溶性高分子と、1種類以上の金属アルコキシド或いは金属アルコキシド加水分解物または、塩化錫の少なくとも一方を含む水溶液、或いは水アルコール混合溶液を主剤とするコーティング剤を塗布し、加熱乾燥してなるガスバリア性被膜を第２層として順次積層したガスバリア包装材料が提案されている（特許文献３参照）。このガスバリア包装材料は、高いガスバリア性を示し、かつ耐水性、耐湿性をも有すると共に、ある程度の変形が加えられてもこれらの特性が劣化しないものである。しかし、このガスバリア包装材料のガスバリア性被膜は、無機化合物からなる蒸着薄膜層からなるため、包装容器または包装材料とする際の後加工条件によっては、透明積層体が応力により劣化するため、バリア性が若干低下することがある。
【特許文献１】米国特許第３４４２６８６号明細書
【特許文献２】特公昭６３−２８０１７号公報
【特許文献３】特許第２７９００５４号明細書
【発明の開示】
【発明が解決しようとする課題】
【０００９】
本発明は以上のような従来技術の課題を解決しようとするものであり、製袋加工、成形加工等の後加工を施しても所期のガスバリア性が確保でき、しかも内容物を包装した時にその内容物が透視可能な透明性を有し、且つ内容物の検知に際しては金属探知器が使用でき、しかも屈曲耐性に優れ、さらには高温高湿下でも高いガスバリア性を有する、包装材料として最適なガスバリア透明積層体を提供することを目的とする。
【課題を解決するための手段】
【００１０】
上記課題を達成すべくなされ、請求項１に記載の発明は、透明プラスチック材料からなる基材の少なくとも片面に、厚さ５〜３００ｎｍの無機酸化物からなる蒸着薄膜層が設けられ、さらにその上に、重合しうるモノマー、オリゴマー、或いはそれらの混合物のいずれかからなり、その膜厚が０．０２〜２０μｍの真空蒸着硬化被膜層が少なくとも設けられていることを特徴とするガスバリア透明積層体である。
【００１１】
また、請求項２に記載の発明は、請求項１に記載のガスバリア透明積層体において、前記無機酸化物が、酸化アルミニウム、酸化珪素、酸化マグネシウム、或いはそれらの混合物のいずれかであることを特徴とする。
【００１２】
さらにまた、請求項３に記載の発明は、請求項１または２に記載のガスバリア透明積層体において、前記重合しうるモノマーおよびオリゴマーが、アクリレート基、ビニル基もしくはメタクリレート基、など重合部分をもつことを特徴とする。
【００１３】
さらにまた、請求項４に記載の発明は、請求項１乃至３のいずれかに記載のガスバリア透明積層体において、前記真空蒸着硬化被膜は、電子線または紫外線の照射により硬化されたものであることを特徴とする。
【００１４】
さらにまた、請求項５に記載の発明は、請求項１乃至４のいずれかに記載のガスバリア透明積層体において、前記基材と蒸着薄膜層、及び／または蒸着薄膜層と真空蒸着薄膜硬化被膜層の間に、プラズマ処理層が設けられていることを特徴とする。
【００１５】
さらにまた、請求項６に記載の発明は、請求項１乃至５のいずれかに記載のガスバリア透明積層体において、前記プラズマ処理層が、プラズマガスとして窒素、アルゴンなどの不活性ガス、酸素、二酸化炭素などからなる反応性ガス、またはこれらの混合物を使用したプラズマ処理により設けられたものであることを特徴である。
【発明の効果】
【００１６】
以上に述べたように本発明のガスバリア透明積層体は、透明性に優れ、それを介して内容物の確認が可能で、且つ金属箔並の高度なガスバリア性を有し、各包装分野における汎用性の高い包装材料として、或いは電子機器関連部材などとして巾広い利用が可能となる。
【発明を実施するための最良の形態】
【００１７】
以下、本発明について図面を用いてさらに詳細に説明する。図１は本発明のガスバリア透明積層体の構成を示す断面説明図である。
【００１８】
図１に示すガスバリア透明積層体は、透明プラスチック材料からなる基材１の片面に、膜厚が５〜３００μｍの無機酸化物からなる蒸着薄膜層２と、重合しうるモノマー、オリゴマー、或いはそれらの混合物のいずれかからなり、その膜厚が０．０２〜２０μｍの真空蒸着硬化皮膜層３とがこの順序で少なくとも積層されてなるものである。図１に示すガスバリア透明積層体は、基材１と蒸着薄膜層２との間、蒸着薄膜層２と真空蒸着硬化皮膜３との間にはそれぞれプラズマ処理層４、５がさらに設けられている。
【００１９】
上述した基材１は透明プラスチック材料からなるフィルム状の基体であり、その片面側に設ける蒸着薄膜層２の透明性を生かすために透明性に優れるものが好ましい。例えば、ポリエチレンテレフタレート（ＰＥＴ）およびポリエチレンナフタレートなどのポリエステルフィルム、ポリエチレンやポリプロピレンなどのポリオレフィンフィルム、ポリスチレンフィルム、ポリアミドフィルム、ポリ塩化ビニルフィルム、ポリカーボネートフィルム、ポリアクリルニトリルフィルム、ポリイミドフィルム、ポリ乳酸フィルムなどの生分解性プラスチックフィルム等が用いられる。これらは延伸、未延伸のどちらでも良いが、機械的強度や寸法安定性に優れるものが良い。これらの中では、特に耐熱性等の面から二軸方向に任意に延伸されたポリエチレンテレフタレートフィルムが好ましく用いられる。またこの基材１の表面に、周知の種々の添加剤や安定剤、例えば帯電防止剤、紫外線防止剤、可塑剤、滑剤などを塗布し、帯電防止性や耐紫外線性を向上させるようにしても良い。また、積層する薄膜との密着性を良くするために、コロナ処理、低温プラズマ処理、イオンボンバード処理等の前処理を必要に応じて施しておいても良く、さらには薬品処理、溶剤処理などを施しておいても構わない。
【００２０】
基材１の厚さは特に制限を受けるものではないが、包装材料としての適性、他の層を積層する場合も在ること、無機酸化物からなる蒸着薄膜層２と真空蒸着硬化皮膜３を形成した後の加工耐性等を考慮すると、実用的には３〜２００μｍの範囲で、用途によって６〜３０μｍ程度とすることが好ましい。
【００２１】
また、量産性を考慮すれば、連続的に各層を形成できるように長尺状のものとすることが望ましい。
【００２２】
一方、無機酸化物からなる蒸着薄膜層２は、酸化アルミニウム、酸化珪素、酸化錫、酸化マグネシウム、或いはそれらの混合物などの無機酸化物の蒸着薄膜からなり、透明性を有しかつ酸素、水蒸気等に対するガスバリア性を有するものであれば良い。その中でも、特に酸化アルミニウム、酸化珪素、酸化マグネシウムからなる蒸着薄膜が酸素透過率及び水蒸気透過率の点で優れるので好ましい。ただし本発明における蒸着薄膜層２を構成する無機酸化物は、上述したものに限定されず、上記条件に適合する材料であれば他の無機酸化物を用いることもできる。
【００２３】
この蒸着薄膜層２の膜厚は、用いられる無機酸化物の種類、構成などにより最適条件が異なるが、一般的には５〜３００ｎｍの範囲内が望ましく、その値は目的に応じて適宜選
択され得る。但し膜厚が５ｎｍ未満であると均一な膜が得られないことや膜厚が十分ではないことがあり、ガスバリア材としての機能を十分に果たすことができない場合がある。また膜厚が３００ｎｍを越える場合は薄膜にフレキシビリティを保持させることができず、成膜後に折り曲げ、引っ張りなどの力が加わることにより、薄膜に亀裂を生じる恐れがある。好ましくは、５〜１００ｎｍの範囲内である。
【００２４】
無機酸化物からなる蒸着薄膜層２を基材１上に形成する方法としては種々のものが在る。一般的には、通常の真空蒸着法により形成することができるが、その他の薄膜形成方法であるスパッタリング法やイオンプレーティング法、プラズマ気相成長法（ＣＶＤ）等を用いることもできる。但し生産性を考慮すれば、現時点では真空蒸着法が最も優れている。真空蒸着方式の真空蒸着装置における加熱手段としては電子線加熱方式や抵抗加熱方式、誘導加熱方式等が好ましく用いられる。蒸着薄膜層２と基材１の密着性及び蒸着薄膜層の緻密性を向上させるために、プラズマアシスト法やイオンビームアシスト法を用いることも可能である。また、蒸着薄膜層の透明性を上げるため、蒸着の際に酸素ガスなどを吹き込んで行う反応蒸着を採用しても一向に構わない。
【００２５】
他方、重合し得るモノマー、オリゴマー、或いはそれらの混合物のいずれかからなる真空蒸着硬化被膜層３は、本発明のガスバリア透明積層体に金属箔並の高度なガスバリア性を付与するために無機酸化物からなる蒸着薄膜層２上に設けるものである。
【００２６】
それを達成するため、この真空蒸着硬化被膜層３は、真空蒸着した重合しうるモノマー、オリゴマー、或いはそれらの混合物を、その被膜層の厚みが０．０２〜２０μｍ、より好ましくは０．２〜１０μｍとなるようにして蒸着させ、さらに硬化させてなるものである。上記真空蒸着した重合し得るるモノマー、オリゴマー、或いはそれらの混合物に含まれる各成分およびその方法についてさらに詳細に説明する。
【００２７】
真空蒸着硬化被膜層３は、例えばアクリル系などの重合しうるモノマー、オリゴマー、或いはそれらの混合物からなる樹脂成分を、真空下において加熱気化させて蒸着薄膜層２面に蒸着し、しかる後電子線または紫外線照射により硬化させて得られるものである。紫外線照射にて硬化させる場合には、第二の成分として光重合開始剤を混合させる。
【００２８】
真空蒸着硬化被膜層３の膜厚は、本発明において特徴的な被膜とするために、０．０２〜２０μｍが好ましく、より好ましくは０．２〜１０μｍとする。これは膜厚が０．０２μｍを下回ると均一な被膜に形成することが困難となり、また、２０μｍを超えると硬化速度が低下し、十分に硬化させることが困難となるからである。
【００２９】
特に、重合しうるモノマー、オリゴマー、或いはそれらの混合物からなる被膜を蒸着形成後、その硬化に電子線を用いる場合は、真空蒸着硬化被膜層３の膜厚と電子線エネルギー条件、加工速度および除電とのバランスが重要となる。過度のエネルギー供給は帯電を引き起こし、その結果として起こる放電によりバリア性が損なわれる場合がある為注意を要する。
【００３０】
重合しうるモノマー、オリゴマーとしては、例えばアルキド、ポリエステルアクリレート、ポリエーテルアクリレート、アクリルアクリレート、ウレタンアクリレート、エポキシアクリレート、シリコーンアクリレート、ポリアセタールアクリレート、ポリブタジエン系アクリレート、メラミンアクリレート等の重合性二重結合を有するアクリル系モノマーあるいはオリゴマーを挙げることができる。また、モノマー或いはオリゴマーとしては、その反応性官能基の保有数に応じて一官能、二官能、三官能、及びそれ以上の多官能のものを適宜選定して用いることもできる。これらモノマー或いはオリゴマーは、二種類以上を混合して用いることができる。
【００３１】
また、モノマー或いはオリゴマーの分子量は１０，０００以下、好ましくは２，０００以下、さらに好ましくは１００〜６００とする。また、その粘度は、常温で５００ｃｐｓ以下、好ましくは１００ｃｐｓ以下とする。
【００３２】
紫外線の照射により硬化をを行う場合には、例えばベンゾインエーテル類、ベンゾフェノン類、キサントン類、アセトフェノン誘導体等の光重合開始剤を、上述モノマー、オリゴマー、或いはそれらの混合物に対して０．０１重量％〜１０重量％、好ましくは０．１〜２重量％の割合で添加する。
【００３３】
本発明のガスバリア透明積層体は、上記した真空蒸着硬化被膜層３上にさらに他の層を積層することも可能である。例えば印刷層、外側基材層、中間層、ヒートシール層等である。
【００３４】
印刷層は包装袋などとして実用に供するために形成されるものであり、ウレタン系、アクリル系、ニトロセルロース系、ゴム系、塩化ビニル系等の従来から用いられているインキバインダー樹脂に各種顔料、体質顔料及び可塑剤、乾燥剤、安定剤等の添加剤等が添加されてなるインキにより構成される、文字、絵柄等である。インキタイプとしては、表刷りタイプ及び裏刷りタイプ等どちらでも構わない。形成方法としては、例えばオフセット印刷法、グラビア印刷法、シルクスクリーン印刷法等の周知の印刷方式や、ロールコート、ナイフエッジコート、グラビアーコート等の周知の塗布方式を用いることができる。厚さは０．１〜２．０μｍで良い。
【００３５】
また外側基材層は、前記した蒸着薄膜層と真空蒸着硬化薄膜とが中間層なるように積層される層で、ポリエチレンテレフタレート（ＰＥＴ）およびポリエチレンナフタレートなどのポリエステルフィルム、ポリエチレンやポリプロピレン等のポリオレフィンフィルム、ポリアミドフィルム、ポリカーボネートフィルム、ポリアクリルニトリルフィルム、ポリイミドフィルム等が機械的強度の面から一般的には好ましく用いらる。その中では、二軸方向に任意に延伸されたポリエチレンテレフタレートフィルム、ポリプロピレンフィルム等がより好ましく用いられる。
【００３６】
外側基材層の厚さは、材質や要求品質に応じて決められるが、一般的には５〜５０μｍの範囲内である。またその積層方法としては、２液硬化型ウレタン系樹脂等の接着剤を用いて貼り合わせるドライラミネート法、ノンソルベントラミネート法、エキストルーションラミネート法等の公知の方法が採用できる。
【００３７】
また中間層は、袋状包装体用の包装材料として用いた場合に破袋強度や突き刺し強度を高めるために設けられるもので、一般的に機械強度及び熱安定性の面から二軸延伸ナイロンフィルム、二軸延伸ポリエチレンテレフタレートフィルム、二軸延伸ポリプロピレンフィルムの内から選ばれることが好ましい。
【００３８】
この中間層の厚さは、材質や要求品質に応じて決められるが、一般的に５〜５０μｍの範囲内である。またその積層方法としては、２液硬化型ウレタン系樹脂等の接着剤を用いて貼り合わせるドライラミネート法、ノンソルベントラミネート法、エキストルーションラミネート法等の公知の方法が採用できる。
【００３９】
またヒートシール層は袋状包装体などを形成する際の接着層となるべく設けられるものである。例えばポリエチレン、ポリプロピレン、エチレン−酢酸ビニル共重合体、エチレン−メタクリル酸共重合体、エチレン−メタクリル酸エステル共重合体、エチレン−アクリル酸共重合体、エチレン−アクリル酸エステル共重合体及びそれらの金属架橋物等の樹
脂により形成される。厚さは目的に応じて決められるが、一般的には１５〜２００μｍの範囲である。このヒートシール層は、例えば、上記樹脂からなるフィルム状のものを２液硬化型ウレタン樹脂等の接着剤を用いて貼り合わせるドライラミネート法等を用い形成することができる。
【００４０】
以下、本発明のガスバリア透明積層体を具体的な実施例を挙げてさらに説明する。
【実施例１】
【００４１】
基材として、厚さ１２μｍの二軸延伸ポリエチレンテレフタレート（ＰＥＴ）フィルムを用いた。電子線加熱方式による真空蒸着装置の真空チャンバー内で金属アルミニウムを蒸発させ、さらにそこに酸素ガスを導入して、前記基材の片面に膜厚が１５ｎｍの酸化アルミニウムからなる蒸着薄膜層を設けた。次いで前記真空チャンバー内で下記組成のコーティング剤を蒸発させ、前記工程で設けられた蒸着薄膜層上に、厚さ０．０２μｍの被膜を被覆し、さらにその表面に電子線を照射することにより硬化させ、真空蒸着硬化被膜層を積層させ、実施例１に係る本発明のガスバリア透明積層体を得た。
＜コーティング剤の組成＞
アクリル末端シランカップリング剤（信越化学社製  ＫＢＭ５１０３）と水酸基含有アクリレート（ナガセケムテックス社製  ＤＡ−３１４）を１：３に混合した。
【実施例２】
【００４２】
真空蒸着硬化皮膜層の膜厚を０．２μｍとなるように設けた以外は、実施例１と同様の条件で実施例２に係る本発明のガスバリア透明積層体を得た。
【実施例３】
【００４３】
真空蒸着硬化皮膜層の膜厚を１０μｍとなるように設けた以外は、実施例１と同様の条件で実施例３に係る本発明のガスバリア透明積層体を得た。
【実施例４】
【００４４】
真空蒸着硬化皮膜層の膜厚を２０μｍとなるように設けた以外は、実施例１と同様の条件で実施例３に係る本発明のガスバリア透明積層体を得た。
【実施例５】
【００４５】
アルゴンと窒素ガスの比率が４：１である混合ガスを使用し、５００Ｗのパワーをかけてプラズマ処理をし、蒸着薄膜層と真空蒸着硬化皮膜層との間にプラズマ処理層を設けた以外は、実施例４と同様の条件にて実施例５に係る本発明のガスバリア透明積層体を得た。
【実施例６】
【００４６】
真空蒸着硬化皮膜層の膜厚を０．０１μｍとなるように設けた以外は、実施例１と同様の条件で実施例６に係る比較のための透明積層体を得た。
【実施例７】
【００４７】
真空蒸着硬化皮膜層の膜厚を２５μｍとなるように設けた以外は、実施例１と同様の条件で実施例７に係る比較のための透明積層体を得た。
＜二次加工：印刷加工＞
実施例１〜５のガスバリア透明積層体と実施例６、７の透明積層体の真空蒸着硬化皮膜層上に、裏刷り用ウレタン系インキを用いてグラビア印刷法により印刷層を設け、各実施例に対応する後加工サンプルを得た。
【００４８】
＜テスト１＞
実施例１〜５のガスバリア透明積層体と実施例６、７の透明積層体、並びにそれらの後加工サンプルのそれぞれについて、酸素透過率（ｃｃ／ｍ2・ｄａｙ・ａｔｍ）を測定し、そのバリア性の良否について判定した。評価基準は以下の通りである。それらの結果を表１に示す。
＜評価基準＞
（良好）◎ ＞ ○ ＞ △ ＞ ×（不良）
＜テスト２＞
実施例１〜５のガスバリア透明積層体と実施例６、７の透明積層体のそれぞれについて、その蒸着薄膜層と真空蒸着硬化被膜層の密着性をセロハンテープ剥離法により評価し、密着性の良否を判定した。評価基準は以下の通りである。それらの結果を表１に示す。
＜評価基準＞
（良好）◎ ＞ ○ ＞ △ ＞ ×（不良）
そして最後に、これらの各測定結果を踏まえ、総合評価をし、それらの良否を判定した。評価基準は上記と同様である。
＜評価基準＞
（良好）◎ ＞ ○ ＞ △ ＞ ×（不良）
【００４９】
【表１】
2005178010.tif 000003
実施例６、７の透明積層体は、包装材料として用いられる条件とした、気体等を遮断する高度なガスバリア性、後加工に対する耐性などを全て満たすものではないが、実施例１〜５の本発明に係るガスバリア透明積層体はそれを全て満たしていると言える。
【図面の簡単な説明】
【００５０】
【図１】本発明のガスバリア透明積層体の断面説明図である。
【符号の説明】
【００５１】
１    ・・基材
２    ・・蒸着薄膜層
３    ・・真空蒸着硬化被膜層
４、５・・プラズマ処理層
【図１】
2005178010.tif 000004